(57)【要約】【課題】下塗り剤を塗工することなく、熱による撥水性の低下が少なく、かつ防滑性に優れた撥水紙を提供する。【解決手段】紙支持体の少なくとも片面にポリオレフィン系樹脂水性分散物（Ａ）、ワックス系撥水剤（Ｂ）、および粘着付与剤を含む混合物を塗工した撥水紙であって、（Ａ）：（Ｂ）の固形分質量比が１〜５０：９９〜５０であり、（Ａ）と（Ｂ）の合計１００質量部に対して粘着付与剤を０．５〜２０質量部含有させた撥水紙である。【選択図】なし【特許請求の範囲】
【請求項１】
紙支持体の少なくとも片面にポリオレフィン系樹脂水性分散物（Ａ）、ワックス系撥水剤（Ｂ）、および粘着付与剤を含む組成物を塗工した撥水紙であって、（Ａ）：（Ｂ）の固形分質量比が１〜５０：９９〜５０であり、（Ａ）と（Ｂ）の合計１００質量部に対して粘着付与剤を０．５〜２０質量部含有させたことを特徴とする撥水紙。
【請求項２】
紙支持体の少なくとも片面にポリオレフィン系樹脂水性分散物（Ａ）、ワックス系撥水剤（Ｂ）、および粘着付与剤を前記質量比で含む組成物の塗工量が０．１〜２．０ｇ／ｍ２であることを特徴とする請求項１に記載の撥水紙。
【請求項３】
前記ポリオレフィン系樹脂水性分散物（Ａ）が、ビニルエステル、α，β−不飽和カルボン酸、α，β−不飽和カルボン酸無水物、α，β−不飽和カルボン酸アルキルエステルから選択された少なくとも１種のモノマーとオレフィン系化合物との共重合体であることを特徴とする請求項１または請求項２に記載の撥水紙。
【請求項４】
前記粘着付与剤がロジン系樹脂類の水性エマルジョンであることを特徴とする請求項１〜３のいずれか１項に記載の撥水紙。
【発明の詳細な説明】
【技術分野】
【０００１】
本発明は、撥水性の低下が少なく、防滑性に優れた撥水紙に関する。
【背景技術】
【０００２】
従来から、各種包装用紙材、例えば段ボール、重袋、包装紙等は、輸送中における内容物の品質保全、安全輸送、強度劣化防止のため種々の処理、加工が行われている。特に青果物、水産物等の包装に用いる包装紙材においては、水分による強度劣化防止のため、撥水性を付与したものが広く使用されている。紙材料に撥水性を付与する手段としては、一般にワックス系エマルジョンからなる撥水剤をオンマシンコーターやオフマシンコーターで塗工したり、スプレーを用いて噴霧したりすることが広く行われてきた。
【０００３】
ワックス系撥水剤で撥水性を付与した包装紙材は、ワックス成分に起因して滑りやすく、荷崩れが発生するといった問題があり、特にワックス系撥水剤を塗工した撥水ライナーでは、段ボールシートに加工する際の熱処理で撥水性が大きく低下するといった問題もあった。
【０００４】
こうした問題の解決方法としては、コロイダルシリカを含有するアクリルエマルジョンとパラフィンワックスエマルジョンとの混合物を塗工する方法（特許文献１）や、特定のＴｇ範囲の高分子ラテックスと撥水剤と表面強度改良剤の混合物を塗工する方法（特許文献２）等が提案されている。
【０００５】
また近年、特にライナーにおいて古紙パルプの配合率が高まっている。こうしたライナーでは、ワックス系撥水剤を塗工しても、古紙パルプ由来の填料や微細繊維の影響で撥水性が発現しにくく、段ボールシートに加工する際の熱処理で、撥水性がさらに低下しやすくなるといった問題がある。
【０００６】
このため、前記方法だけでは十分な撥水性を得ることが難しくなってきており、こうした問題の解決方法として、正電荷のコロイダルシリカ水分散体を塗工した紙表面にアニオン性撥水剤を塗工する方法（特許文献３）や、カチオン性共重合体の４級化合物とポリアミドポリアミン−エピハロヒドリン樹脂からなる塗工液を下塗り後、撥水剤を塗工する方法（特許文献４）や、カチオン性共重合体とカルボン酸含有のポリアミドあるいはアルキルケテンダイマーからなる塗工液を下塗り後、撥水剤を塗工する方法（特許文献５）や、アニオン性モノマーと疎水性モノマーを共重合させたアクリル系ポリマー乳化物を下塗り後、撥水剤を塗工する方法（特許文献６）や、特定のアニオン性高分子分散剤存在下で疎水性ビニルモノマーを乳化重合した樹脂を下塗り後、撥水剤を塗工する方法（特許文献７）等が提案されている。
【０００７】
これらの方法は、古紙パルプの配合率が高い紙材料において十分な撥水性を得ることができるが、いずれも下塗り剤を塗工、乾燥後に撥水剤を塗工、乾燥するもので、撥水性付与のために片面当り２回以上の塗工が必要となり、製造が煩雑となるといった問題がある。特に片面当り１回の塗工しかできない製造設備では、下塗り剤を塗工、乾燥した下塗り紙を一度リールに巻き取った後、改めて塗工機にセットして撥水剤を塗工する必要があり、生産効率の低下が著しくなる。
【先行技術文献】
【特許文献】
【０００８】
【特許文献１】特開平５−２０９３９６号公報
【特許文献２】特開平７−２６４９５号公報
【特許文献３】特開２００４−３３２１５７号公報
【特許文献４】特開２００５−３３６６６３号公報
【特許文献５】特開２００８−１１１２０８号公報
【特許文献６】特開２００８−２１４８１５号公報
【特許文献７】特開２００９−１１４５８５号公報
【発明の概要】
【発明が解決しようとする課題】
【０００９】
本発明は、下塗り剤を塗工することなく、熱による撥水性の低下が少なく、かつ防滑性に優れた撥水紙を提供することを目的とする。
【課題を解決するための手段】
【００１０】
本発明者らは前記課題を解決すべく鋭意検討した結果、ポリオレフィン系樹脂水性分散物、ワックス系撥水剤、および防滑剤を含む組成物を紙支持体に塗工することで前記課題が解決可能であることを見出し、本発明を完成するに至った。
【００１１】
本発明は、以下の各発明を包含する。
（１）紙支持体の少なくとも片面にポリオレフィン系樹脂水性分散物（Ａ）、ワックス系撥水剤（Ｂ）、および粘着付与剤を含む組成物を塗工した撥水紙であって、（Ａ）：（Ｂ）の固形分質量比が１〜５０：９９〜５０であり、（Ａ）と（Ｂ）の合計１００質量部に対して粘着付与剤を０．５〜２０質量部含有させた撥水紙。
【００１２】
（２）ポリオレフィン系樹脂水性分散物（Ａ）、ワックス系撥水剤（Ｂ）、および粘着付与剤を前記質量比で含む組成物の塗工量が０．１〜２．０ｇ／ｍ２である（１）に記載の撥水紙。
【００１３】
（３）前記ポリオレフィン系樹脂水性分散物（Ａ）が、ビニルエステル、α，β−不飽和カルボン酸、α，β−不飽和カルボン酸無水物、α，β−不飽和カルボン酸アルキルエステルから選択された少なくとも１種のモノマーとオレフィン系化合物との共重合体である（１）または（２）に記載の撥水紙。
【００１４】
（４）前記粘着付与剤がロジン系樹脂類の水性エマルジョンである（１）〜（３）のいずれか１項に記載の撥水紙。
【発明の効果】
【００１５】
本発明によれば、下塗りが不要のため生産効率を低下させることなく、熱による撥水性の低下が少なく、防滑性に優れた撥水紙を提供することができる。
【発明を実施するための形態】
【００１６】
本発明は紙支持体の少なくとも片面にポリオレフィン系樹脂水性分散物（Ａ）、ワックス系撥水剤（Ｂ）、および粘着付与剤を含む組成物を塗工した撥水紙であって、（Ａ）、（Ｂ）および粘着付与剤を特定比率となるように配合した組成物を塗工したことを特徴とする。
【００１７】
本発明で使用されるポリオレフィン系樹脂は撥水剤であるワックス成分との親和性が高く、成膜することでワックス成分を固定化するため、熱による撥水性の低下を抑制することができる。
【００１８】
また、ポリオレフィン系樹脂水性分散物（Ａ）とワックス系撥水剤（Ｂ）との固形分質量比は（Ａ）：（Ｂ）＝１〜５０：９９〜５０の範囲であり、好ましくは（Ａ）：（Ｂ）＝２〜２０：９８〜８０の範囲である。ポリオレフィン系樹脂が１質量部未満、ワックス系撥水剤が９９質量部以上になると熱による撥水性の低下を抑制する効果が不十分となり、ポリオレフィン系樹脂が５０質量部以上、ワックス系撥水剤が５０質量部未満となると、ワックス量が少なく、十分な撥水性が発現しない。
【００１９】
本発明で使用されるポリオレフィン系樹脂水性分散物は、ワックス系撥水剤を固定化するために塗工、乾燥時に十分成膜することが必要であり、最低造膜温度（ＭＦＴ）は通常０〜８０℃の範囲である。また、ポリオレフィン系樹脂は重量平均分子量として１００００〜１００００００、溶融温度１００℃以上、単独でフィルム状に成型可能な化合物である。
【００２０】
本発明で使用されるポリオレフィン系樹脂としては、オレフィン系化合物のホモポリマー、コポリマーを用いることができる。該オレフィン系化合物のホモポリマーとしては、ポリエチレン、ポリプロピレン、ポリイソブチレン、ポリ（１−ブテン）、ポリ（１−ペンテン）、ポリ（１−ヘキセン）等の炭素数２〜２０のポリ−α−オレフィンを挙げることができ、オレフィンのコポリマーとしては、エチレン−プロピレンコポリマー、エチレン−１−ブテンコポリマー、エチレン−１−オクテンコポリマー、エチレン−１−ヘキセンコポリマー等を挙げることができる。
【００２１】
また、ポリオレフィン系樹脂として、前記オレフィン系化合物と他のモノマーを共重合させた共重合体樹脂も用いることができる。オレフィン系化合物に共重合可能な他のモノマーとしては、ギ酸ビニル、酢酸ビニル、アクリル酸ビニル、酪酸ビニル、クロトン酸ビニル、カプリル酸ビニル、ラウリン酸ビニル、クロロ酢酸ビニル、オレイン酸ビニル、ステアリン酸ビニル、バーサティック酸ビニル等のビニルエステル、（メタ）アクリル酸、マレイン酸、イタコン酸、アコニット酸、フマル酸、クロトン酸、シトラコン酸、メサコン酸、アリルコハク酸等のほか、不飽和ジカルボン酸のハーフエステル、ハーフアミド等のように分子内（モノマー単位内）に少なくとも１個のカルボキシル基または酸無水物基を有する化合物等のα，β−不飽和カルボン酸、無水マレイン酸、無水イタコン酸、無水アコニット酸等のα，β−不飽和カルボン酸無水物、メチル（メタ）アクリレート、エチル（メタ）アクリレート、プロピル（メタ）アクリレート、ブチル（メタ）アクリレート、ヘキシル（メタ）アクリレート、ラウリル（メタ）アクリレート、オクチル（メタ）アクリレート、デシル（メタ）アクリレート、ドデシル（メタ）アクリレート、ステアリル（メタ）アクリレート等の（メタ）アクリル酸アルキルエステル類；マレイン酸ジメチル、マレイン酸ジエチル、マレイン酸ジブチル、マレイン酸ジラウリル、マレイン酸ジオクチル、マレイン酸ジドデシル、マレイン酸ジステアリル等のマレイン酸アルキルエステル類等のα，β−不飽和カルボン酸アルキルエステル；（メタ）アクリル酸アミド類；メチルビニルエーテル、エチルビニルエーテル等のアルキルビニルエーテル類等が挙げられる。オレフィン系化合物に共重合させるモノマーはこれらの中から単独で用いてもよく、２種類以上を併用してもよい。
【００２２】
前記モノマー類の共重合の形態は特に限定されず、例えばランダム共重合、ブロック共重合、グラフト共重合等が挙げられ、重合方式としてはエマルジョン重合が好ましい。該エマルジョン重合によって得られたポリオレフィン系樹脂は、そのまま本発明のポリオレフィン系樹脂水性分散物として使用可能である。
【００２３】
ポリオレフィン系樹脂として用いる共重合体樹脂の具体例としては、エチレン−酢酸ビニル共重合体、エチレン−酢酸ビニル共重合体の部分鹸化物、エチレン−メタクリル酸共重合体、エチレン−グリシジル（メタ）アクリレート共重合体、エチレン−グリシジル（メタ）アクリレート−メチル（メタ）アクリレート共重合体、エチレン−グリシジル（メタ）アクリレート−酢酸ビニル共重合体、エチレン−（メタ）アクリル酸アルキルエステル−無水マレイン酸共重合体等を挙げることができる。
【００２４】
また、前記ポリオレフィン系樹脂のうち、水性分散物としての安定性の面から、エチレン−酢酸ビニル共重合体、エチレン−メタクリル酸共重合体、エチレン−グリシジル（メタ）アクリル酸アルキルエステル−（メタ）アクリル酸アルキルエステル共重合体、エチレン−（メタ）アクリル酸アルキルエステル−酢酸ビニル共重合体、エチレン−（メタ）アクリル酸アルキルエステル−無水マレイン酸共重合体等が好適に用いられる。これらポリオレフィン系樹脂は単独で用いてもよく、２種以上を併用してもよい。
【００２５】
本発明において、ポリオレフィン系樹脂水性分散物に用いる分散剤には特に制限はなく、ノニオン性界面活性剤、アニオン性界面活性剤、カチオン性界面活性剤や両性界面活性剤が挙げられる。例えば、アニオン性界面活性剤としては、高級アルコールの硫酸エステル塩、高級アルキルスルホン酸塩、高級カルボン酸塩、アルキルベンゼンスルホン酸塩、ポリオキシエチレンアルキルサルフェート塩、ポリオキシエチレンアルキルフェニルエーテルサルフェート塩、ビニルスルホサクシネート等が挙げられる。ノニオン性界面活性剤としては、ポリオキシエチレンアルキルエーテル、ポリオキシエチレンアルキルフェニルエーテル、ポリエチレングリコール脂肪酸エステル、エチレンオキサイド−プロピレンオキサイドブロック共重合体、ポリオキシエチレン脂肪酸アミド等のポリオキシエチレン構造を有する化合物や、ポリオキシエチレンソルビタン脂肪酸エステル等のソルビタン誘導体等が挙げられる。カチオン性界面活性剤としては、アルキルトリメチルアンモニウム塩、ジアルキルジメチルアンモニウム塩、アルキルジメチルベンジルアンモニウム塩、アシルアミノエチルジエチルアンモニウム塩、アシルアミノエチルジエチルアミン塩、アルキルアミドプロピルジメチルベンジルアンモニウム塩、アルキルピリジニウム塩、アルキルピリジニウム硫酸塩、ステアラミドメチルピリジニウム塩、アルキルキノリニウム塩、アルキルイソキノリニウム塩、脂肪酸ポリエチレンポリアミド、アシルアミノエチルピリジニウム塩、アシルコラミノホルミルメチルピリジニウム塩等の第４級アンモニウム塩、ステアロオキシメチルピリジニウム塩、脂肪酸トリエタノールアミン、脂肪酸トリエタノールアミンギ酸塩、トリオキシエチレン脂肪酸トリエタノールアミン、セチルオキシメチルピリジニウム塩、ｐ−イソオクチルフェノキシエトキシエチルジメチルベンジルアンモニウム塩等のエステル結合アミンやエーテル結合第４級アンモニウム塩、アルキルイミダゾリン、１−ヒドロキシエチル−２−アルキルイミダゾリン、１−アセチルアミノエチル−２−アルキルイミダゾリン、２−アルキル−４−メチル−４−ヒドロキシメチルオキサゾリン等の複素還アミン、ポリオキシエチレンアルキルアミン、Ｎ−アルキルプロピレンジアミン、Ｎ−アルキルポリエチレンポリアミン、Ｎ−アルキルポリエチレンポリアミンジメチル硫酸塩、アルキルビグアニド、長鎖アミンオキシド等のアミン誘導体等が挙げられる。両性界面活性剤としては、ラウリルベタイン、ラウリルジメチルアミンオキサイド等が挙げられる。
【００２６】
また、分散剤として保護コロイド作用を有する化合物、高酸価の酸変性化合物、水溶性高分子も使用可能である。該化合物としては、例えばポリビニルアルコール、カルボキシル基変性ポリビニルアルコール、カルボキシメチルセルロース、ヒドロキシエチルセルロース、ヒドロキシプロピルセルロース、変性デンプン、ポリビニル２−ピロリドン、ポリアクリル酸およびその塩、アクリル酸−無水マレイン酸共重合体およびその塩、スチレン−（メタ）アクリル酸共重合体、エチレン−（メタ）アクリル酸共重合体、イソブチレン−無水マレイン酸交互共重合体、（メタ）アクリル酸−（メタ）アクリル酸アルキルエステル共重合体等の不飽和カルボン酸単位の含有量が２６質量％以上のカルボキシル基含有ポリマーおよびその塩、ポリイタコン酸およびその塩、アミノ基を有する水溶性アクリル系共重合体、ゼラチン、アラビアゴム、カゼイン等、一般に微粒子の分散安定剤として用いられている化合物等が挙げられる。
【００２７】
本発明において使用するポリオレフィン系樹脂水性分散物における樹脂含有率は、成膜条件、目的とする樹脂塗膜の厚さや性能等により適宜選択でき、特に限定されるものではない。しかし、コーティング組成物の粘性を適度に保ち、かつ良好な塗膜形成能を発現させる点で、１〜６０質量％であることが好ましく、３〜５０質量％がより好ましく、５〜４０質量％がさらに好ましく、７〜３５質量％が特に好ましい。
【００２８】
本発明において使用するポリオレフィン系樹脂水性分散物の粘度は、各種添加剤との混合安定性が向上するという観点から、ポリオレフィン系樹脂（Ａ）の含有量が２０質量％のときの、温度２５℃、剪断速度２０．４０ｓ−１において、５００ｍＰａ・ｓ未満であることが好ましい。５〜３００ｍＰａ・ｓがより好ましく、１０〜２００ｍＰａ・ｓがさらに好ましく、１０〜１００ｍＰａ・ｓが最も好ましい。粘度が５００ｍＰａ・ｓを超えると、粉体材料を安定に分散または混合するのが困難になるおそれがある。
【００２９】
次に、本発明においてポリオレフィン系樹脂の粉体を水性分散物化する方法について説明する。本発明において使用するポリオレフィン系樹脂の粉体を水性分散物化するための製造方法は特に限定されないが、例えば、ポリオレフィン系樹脂（Ａ）、前記各種の分散剤、および水を、好ましくは密閉可能な容器中で撹拌および／または加熱する方法を採用することができる。
【００３０】
ポリオレフィン系樹脂を撹拌および／または加熱するための容器は、液体を投入できる槽を備え、槽内に投入された分散剤と樹脂粉体ないしは粒状物との混合物を適度に撹拌できるものであればよい。そのような装置としては、固／液撹拌装置や乳化機として公知公用の装置を使用することができる。中でも、０．１ＭＰａ以上の加圧が可能な装置を使用することが好ましい。撹拌の方法、撹拌の回転速度は、特に限定されないが、樹脂が媒体中で浮遊状態となる程度の低速の撹拌でも十分分散化が達成されるため、高速撹拌（例えば１０００ｒｐｍ以上）は必須ではない。このため、簡便な装置によっても分散物の製造が可能である。
【００３１】
この装置の槽内に前記ポリオレフィン系樹脂粉体を投入し、好ましくは４０℃以下の温度で撹拌混合する。次いで、槽内の温度を６０〜２００℃、好ましくは８０〜２００℃、さらに好ましくは１００〜１８０℃の範囲に保ちつつ、好ましくは５〜１２０分間撹拌を続けることにより、ポリオレフィン系樹脂を十分に分散化させ、その後、好ましくは撹拌下で４０℃以下に冷却することにより、分散物を得ることができる。このとき、槽内の温度が６０℃未満である場合は、ポリオレフィン系樹脂の分散化が困難になる。反対に槽内の温度が２００℃を超える場合は、ポリオレフィン系樹脂の分子量が低下するおそれがある。槽内の加熱方法としては槽外部からの加熱が好ましく、例えば、オイルや水を用いて槽を加熱する、あるいはヒーターを槽に取り付けて加熱を行うことができる。槽内の冷却方法としては、例えば、室温で自然放冷する方法や、０〜４０℃のオイルまたは水を使用して冷却する方法を挙げることができる。
【００３２】
なお、この後、必要に応じてさらにジェット粉砕処理を行ってもよい。ここでいうジェット粉砕処理とは、ポリオレフィン系樹脂分散物のような流体を、高圧下でノズルやスリットのような細孔より噴出させ、樹脂粒子同士を衝突させたり、樹脂粒子と衝突板等とを衝突させたりすることで、機械的なエネルギーによって樹脂粒子をさらに細粒化することを意味する。そのための装置の具体例としては、Ａ．Ｐ．Ｖ．ＧＡＵＬＩＮ社製のホモジナイザー、みずほ工業社製のマイクロフルイタイザーＭ−１１０Ｅ／Ｈ等が挙げられる。
【００３３】
本発明において使用される撥水剤は、ワックス系成分を分散質とする水性エマルジョンが好ましい。このエマルジョンにおいて、分散質となるワックス系成分は、パラフィンワックス、マイクロクリスタリンワックス、ポリエチレンワックスやマレイン化石油樹脂等の変性ワックス成分等を単独で使用してもよく、２種以上を混合して使用してもよい。なお、本発明において例示するポリエチレンワックスは重量平均分子量として１０００〜１００００程度、単独でフィルム状に成型できないものである。
【００３４】
また、該撥水剤はポリオレフィン系樹脂と同様に公知の方法で水性エマルジョン化され、使用する分散剤に特に制限はなく、上記のようなノニオン性界面活性剤、アニオン性界面活性剤、カチオン性界面活性剤や両性界面活性剤、ポリビニルアルコール、カルボキシルメチルセルロース等の水溶性高分子、マレイン化石油樹脂等の自己乳化性を有する高分子乳化剤等が何れも使用できる。
【００３５】
本発明において使用される粘着付与剤としては、石油樹脂類、ロジン系樹脂（ガムロジン、ロジンエステル、ロジン誘導体）類、テルペン系樹脂等が挙げられ、これらの１種類を単独でまたは２種以上を混合して用いることができる。また、粘着付与剤はこれらの樹脂を分散質とする水性エマルジョンであることが好ましい。
【００３６】
石油樹脂類としては、脂肪族系石油樹脂、芳香族系石油樹脂、脂環式系石油樹脂、あるいはこれらの混合系石油樹脂およびこれらの樹脂成分をマレイン酸、無水マレイン酸、フマル酸、イタコン酸等の二塩基酸等でアニオン変性した樹脂が挙げられる。脂肪族系石油樹脂としては、ブテン、イソブテン、ペンテン、ペンタジエン、イソプロピレン等から得られる石油樹脂が挙げられる。芳香族系石油樹脂としては、インデン、メチルインデン、ビニルトルエン、スチレン、α−メチルスチレン、β−メチルスチレン、クマロン−インデン等から得られる石油樹脂が挙げられる。脂環式系石油樹脂としては、シクロペンタジエン、ジシクロペンタジエン等のモノマーから得られる石油樹脂が挙げられる。
【００３７】
ロジン系樹脂類としては、ガムロジン、ウッドロジンもしくはトール油ロジン等のロジンおよびこれらをマレイン酸、無水マレイン酸、フマル酸、イタコン酸等の二塩基酸でアニオン変性した樹脂や、ロジンエステル、水添ロジン、水添ロジンエステル等が挙げられる。
【００３８】
テルペン系樹脂としてはα−ピネン樹脂、β−ピネン樹脂や、α−ピネン、β−ピネン等のテルペン類とスチレン等の芳香族モノマーを共重合させた芳香族変性のテルペン系樹脂等が挙げられる。
【００３９】
また、前記粘着付与剤はポリオレフィン系樹脂と同様に公知の方法で水性エマルジョン化され、使用する分散剤に特に制限はなく、上記のようなノニオン性界面活性剤、アニオン性界面活性剤、カチオン性界面活性剤、両性界面活性剤や、ポリビニルアルコール、カルボキシルメチルセルロース等の水溶性高分子、マレイン化石油樹脂等の自己乳化性を有する高分子乳化剤等が何れも使用できる。
【００４０】
粘着付与剤の配合量は、通常、ポリオレフィン系樹脂とワックス系撥水剤の合計固形分１００質量部に対して、固形分で０．５〜２０質量部の範囲であり、好ましくは１〜１０質量部の範囲である。
【００４１】
ポリオレフィン系樹脂水性分散物、ワックス系撥水剤および粘着付与剤を含む塗工液には、通常の塗工紙分野で使用される各種助剤を必要に応じて適宜配合することができる。
【００４２】
前記助剤の具体例としては、例えば、酸化澱粉、エステル化澱粉、冷水可溶澱粉などの各種澱粉類、カゼイン、大豆蛋白、合成蛋白等の蛋白質類、カルボキシルメチルセルロース、メチルセルロース等のセルロール誘導体、ポリビニルアルコールやその変性品等の水溶性接着剤、スチレン−ブタジエン共重合体、メチルメタクリレート−ブタジエン共重合体等の共役ジエン系共重合体ラテックス、アクリル酸アルキルエステルおよび／またはメタクリル酸アルキルエステルの重合体または共重合体ラテックス等のアクリル系（共）重合体ラテックス等の接着剤類を例示できる。
【００４３】
また、ポリカルボン酸、アクリル系重合体等のアルカリ増粘タイプ、アクリル系高分子、ポリエチレンオキサイド等の親水性ベースポリマーの両端に親油基を配した会合タイプ、カルボキシルメチルセルロース、アルギン酸ナトリウム等の天然物由来タイプ等の増粘剤類を例示できる。
【００４４】
さらに、塗工液には通常の製紙分野で使用される表面紙力剤、表面サイズ剤等を必要に応じて適宜配合することができる。表面紙力剤、表面サイズ剤の具体例としては、澱粉、酸化澱粉および澱粉変性物、ポリビニルアルコールおよびその誘導体、アクリルアミド系重合体、スチレン−マレイン酸系共重合体、α−オレフィン−マレイン酸系共重合体、スチレン−（メタ）アクリル酸系共重合体、アルキルケテンダイマー等の水分散物等を例示できる。
【００４５】
上記塗工液には染料、有色顔料、蛍光染料、酸化防止剤、老化防止剤、消泡剤、紫外線吸収剤、分散剤、ｐＨ調整剤等を必要に応じて適宜混合して使用することもできる。
【００４６】
ポリオレフィン系樹脂水性分散物、ワックス系撥水剤および粘着付与剤を含む組成物（撥水処理剤塗工液）の固形分濃度は通常１〜２５質量％、好ましくは２〜２０質量％の範囲である。
【００４７】
ポリオレフィン系樹脂水性分散物、ワックス系撥水剤および粘着付与剤を含む組成物（撥水処理剤塗工液）を紙支持体に塗工する設備としては、２本ロールサイズプレコーター、ゲートロールサイズプレスコーター、フィルムメタリングサイズプレスコーター、ブレードコーター、キャレンダー、チャンプレックスコーター、バーコーター、ロールコーター、リバースロールコーター、グラビアコーター、エアーナイフコーター、ダイスロットコーター、カーテンコーター、スプレーコーター等から任意に選択することができる。
【００４８】
本発明においてポリオレフィン系樹脂水性分散物、ワックス系撥水剤および粘着付与剤を含む組成物（撥水処理剤塗工液）の固形分塗工量は、片面当り０．１〜２ｇ／ｍ２の範囲が好ましい。固形分塗工量が０．１ｇ／ｍ２未満であると撥水性が不十分となり、２ｇ／ｍ２を超えると撥水性が飽和し、経済的に好ましくない。
【００４９】
本発明において使用できる紙支持体としては、ライナー、ボール紙等の板紙や、上質紙、中質紙、クラフト紙等が挙げられる。
【００５０】
前記紙支持体に使用されるパルプとしては、例えば、一般に使用されている広葉樹晒クラフトパルプ（ＬＢＫＰ）、針葉樹晒クラフトパルプ（ＮＢＫＰ）等の漂白化学パルプや、砕木パルプ（ＧＰ）、加圧式砕木パルプ（ＰＧ）、リファイナー砕木パルプ（ＲＧＰ）、サーモメカニカルパルプ（ＴＭＰ）等の機械パルプや、亜硫酸パルプや、古紙パルプ等が適宜混合使用される。古紙パルプとしては、段ボール古紙、雑誌古紙等が挙げられる。また、本発明の効果を損なわない範囲で必要に応じてケナフ等の非木材繊維原料から得られるパルプ繊維、合成パルプ、無機繊維等を混合することができる。
【００５１】
紙支持体に内添される填料としては、例えば重質炭酸カルシウム、軽質炭酸カルシウム、亜硫酸カルシウム、石膏、タルク、カオリン、焼成カオリン、ホワイトカーボン、非晶質シリカ、珪藻土、炭酸マグネシウム、二酸化チタン、水酸化アルミニウム、水酸化カルシウム、水酸化マグネシウム、水酸化亜鉛等の無機顔料や、尿素・ホルマリン樹脂微粒子、微小中空粒子等の有機顔料等が例示できる。填料は２種類以上の混合使用も可能である。
【００５２】
紙支持体にはパルプと填料の他に、内添サイズ剤、アニオン性、ノニオン性、カチオン性あるいは両性の歩留り向上剤、濾水性向上剤、紙力増強剤等の抄紙用内添助剤を必要に応じて添加することができる。内添サイズ剤の具体例としては、例えば、アルキルケテンダイマー系、アルケニル無水コハク酸系、スチレン−アクリル系、高級脂肪酸系、石油樹脂系サイズ剤、ロジン系サイズ剤等が挙げられる。また、歩留り向上剤、濾水性向上剤、紙力増強剤の具体例としては、例えば、アルミニウム等の多価金属化合物（具体的には、硫酸バンド、塩化アルミニウム、アルミン酸ソーダ、塩基性アルミニウム化合物等）、各種澱粉類、ポリアクリルアミド、尿素樹脂、ポリアミド−ポリアミン樹脂、ポリエチレンイミン、ポリアミン、ポリビニルアルコール、ポリエチレンオキサイド等が例示できる。さらに、染料、ｐＨ調整剤、スライムコントロール剤、消泡剤、粘剤等の抄紙用添加助剤も用途に応じて適宜使用できる。
【００５３】
紙支持体の抄紙条件については特に制限はなく、例えば、長網式抄紙機、ギャップフォーマー型抄紙機、円網式抄紙機、短網式抄紙機、傾斜式抄紙機、各種コンビネーション抄紙機等の商業規模の抄紙機が、目的に応じて適宜選択して使用できる。また、本発明で上記抄紙工程から得られる紙支持体は単層のみならず、２層以上の抄き合せ紙でもよい。
【実施例】
【００５４】
以下に実施例を挙げて本発明を具体的に説明するが、もちろん、本発明はそれらに限定されるものではない。なお、特に断らない限り、例中の部および％はそれぞれ質量部、および質量％を示す。また、使用した薬剤の添加量は固形分換算の質量部を示す。
【００５５】
実施例および比較例で得た撥水紙を以下の方法で評価し、その結果を表１に示した。
【００５６】
（撥水度）
得られた評価用撥水紙を２３℃、相対湿度５０％の環境下において２４時間調湿後、ＪＡＰＡＮ  ＴＡＰＰＩ  紙パルプ試験方法  Ｎｏ.６８：２０００に規定される方法に準じて撥水度を測定した。また、撥水度の熱劣化を試験するため、定温乾燥機を用いて１４０℃の条件下で２０分間熱処理した後、２３℃、相対湿度５０％の環境下において２４時間調湿して、同様に撥水度を測定した。なお、撥水度の評価はＲ０からＲ１０で判定され、Ｒの数字が大きいほど撥水性が良好であることを示している。
【００５７】
（滑り角度）
得られた評価用撥水紙を２３℃、相対湿度５０％の環境下において２４時間調湿後、ＪＩＳ  Ｐ  ８１４７−１９９４で規定される摩擦係数試験法の傾斜法により滑り角度を測定した。なお、滑り角度の測定面は撥水処理剤の塗工面同士とした。
【００５８】
＜実施例１＞
（撥水処理剤塗工液の調製）
ポリオレフィン系樹脂水性分散物（商品名：「ザイクセンＡ」／エチレン−アクリル酸共重合体、住友精化社製）５部、ワックス系撥水剤（商品名：ＷＲ３９３６、星光ＰＭＣ社製）９５部、粘着付与剤（商品名：スーパーエステルＥ−８６５−ＮＴ、ロジンエステル系樹脂エマルジョン、荒川化学工業社製）を５部配合して、最終的に固形分濃度が４％の撥水処理剤塗工液を調製した。
（撥水紙の作成）
未塗工のジュートライナー（坪量１６０ｇ／ｍ２）の表面に、上記で得た撥水処理剤塗工液を固形分塗工量が０．４ｇ／ｍ２となるようメイヤーバーで塗工後、熱風乾燥機にて１３０℃、１５秒間乾燥して撥水紙を得た。
【００５９】
＜実施例２＞
ポリオレフィン系樹脂水性分散物とワックス系撥水剤の配合比率を、ポリオレフィン系樹脂水性分散物：ワックス系撥水剤＝１部：９９部とした以外は実施例１と同様にして撥水紙を得た。
【００６０】
＜実施例３＞
ポリオレフィン系樹脂水性分散物とワックス系撥水剤の配合比率を、ポリオレフィン系樹脂水性分散物：ワックス系撥水剤＝５０部：５０部とした以外は実施例１と同様にして撥水紙を得た。
【００６１】
＜実施例４＞
粘着性付与剤の配合量を０．５部とした以外は、実施例１と同様にして撥水紙を得た。
【００６２】
＜実施例５＞
粘着性付与剤の配合量を２０部とした以外は、実施例１と同様にして撥水紙を得た。
【００６３】
＜実施例６＞
ポリオレフィン系樹脂水性分散物をエチレン−酢酸ビニル共重合体（商品名：「アクアテックスＨＡ−１１００」／中央理化工業社製）とした以外は、実施例１と同様にして撥水紙を得た。
【００６４】
＜実施例７＞
粘着付与剤をテルペンフェノール樹脂エマルジョン（商品名：タマノルＥ−２００ＮＴ、荒川化学工業社製）とした以外は、実施例１と同様にして撥水紙を得た。
【００６５】
＜実施例８＞
撥水処理剤塗工液の最終固形分濃度を１％とし、撥水処理剤塗工液を塗工する紙支持体を晒クラフト紙（坪量７０ｇ／ｍ２）とし、撥水処理剤塗工液の固形分塗工量を０．１ｇ／ｍ２とした以外は、実施例１と同様にして撥水紙を得た。
【００６６】
＜実施例９＞
撥水処理剤塗工液の最終固形分濃度を７％とし、撥水処理混合液の固形分塗工量を１ｇ／ｍ２とした以外は、実施例１と同様にして撥水紙を得た。
【００６７】
＜実施例１０＞
撥水処理剤塗工液の最終固形分濃度を１２％とし、撥水処理混合液の固形分塗工量を１．８ｇ／ｍ２とした以外は、実施例１と同様にして撥水紙を得た。
【００６８】
＜比較例１＞
ポリオレフィン系樹脂水性分散物とワックス系撥水剤の配合比率を、ポリオレフィン系樹脂水性分散物：ワックス系撥水剤＝０．５部：９９．５部とした以外は実施例１と同様にして撥水紙を得た。
【００６９】
＜比較例２＞
ポリオレフィン系樹脂水性分散物とワックス系撥水剤の配合比率を、ポリオレフィン系樹脂水性分散物：ワックス系撥水剤＝６０部：４０部とした以外は実施例１と同様にして撥水紙を得た。
【００７０】
＜比較例３＞
粘着付与剤の配合量を０．１部とした以外は、実施例１と同様にして撥水紙を得た。
【００７１】
＜比較例４＞
粘着付与剤の配合量を３０部とした以外は、実施例１と同様にして撥水紙を得た。
【００７２】
＜比較例５＞
粘着付与剤の配合量を０．１部とした以外は、実施例８と同様にして撥水紙を得た。
【００７３】
【表１】
2011117107.tif 000002
【００７４】
表１から明らかなように、本発明による実施例１〜１０の撥水紙は加熱処理による撥水性の低下が少なく、しかも防滑性にも優れるものであった。これに対して比較例１、２、４の撥水紙は加熱処理による撥水性の低下が大きかった。また、比較例３、５の撥水紙は防滑性に劣っていた。
【産業上の利用可能性】
【００７５】
紙支持体にポリオレフィン系樹脂水性分散物（Ａ）、ワックス系撥水剤（Ｂ）、および粘着付与剤を含む混合物を塗工した撥水紙であって、（Ａ）：（Ｂ）の固形分質量比が１〜５０：９９〜５０であり、（Ａ）と（Ｂ）の合計１００質量部に対して粘着付与剤を０．５〜２０部含有する塗工層を設けることにより、下塗り剤の塗工が不要で、熱による撥水性の低下が少なく、防滑性にも優れた撥水紙が得られ、青果物、水産物等を包装する段ボール、重袋、包装紙等の各種包装用紙材として優れた適性を有していた。